1400~1900m2/gのBET比表面積を有する多孔質活性炭であって、前記活性炭の全ての細孔のうち少なくとも80が0.3~0.9nmの平均直径を有する、多孔質活性炭。前記活性炭の全ての細孔のうち少なくとも90、好ましくは少なくとも95及び特に好ましくは少なくとも99が0.3~0.9nmの平均直径を有する、請求項1記載の多孔質活性炭。前記活性炭の全ての細孔が0.3~0.9nmの平均直径を有する、請求項2記載の多孔質活性炭。0.7~1.2cm3/g、好ましくは0.7~1.0cm3/g及び特に好ましくは0.8~0.9cm3/gの全細孔容積を有する、請求項1から3までのいずれか1項記載の多孔質活性炭。130~150F/gの比容量を有し、その際に前記比容量は前記活性炭から製造された個々の電極を基準としており、かつ定電流サイクル化により測定されるものであって、前記活性炭から、各10mgの質量を有する10mmの直径を有する円形ペレットの形の電極が成形され、これらについて電解質としてのアセトニトリル中1Mテトラフルオロホウ酸テトラエチルアンモニウムを有し、30μmの厚さを有するセパレータWhatmanガラス繊維セパレータを備えたスウェージロックセル中で、2.3V及び500mA/gの充電電流でその電気容量が測定され、かつこれから前記比容量が計算される、請求項1から4までのいずれか1項記載の多孔質活性炭。80~100F/cm3の体積比容量を有し、その際に前記体積比容量は前記活性炭から製造された個々の電極を基準としており、かつ定電流サイクル化により測定されるものであって、前記活性炭から、各10mgの質量を有する10mmの直径を有する円形ペレットの形の電極が成形され、これらについて電解質としてのアセトニトリル中1Mテトラフルオロホウ酸テトラエチルアンモニウムを有する30μmの厚さを有するセパレータWhatmanガラス繊維セパレータを備えたスウェージロックセル中で、2.3Vで及び500mA/gの充電電流でその電気容量が測定され、かつこれから前記体積比容量が計算される、請求項1から5までのいずれか1項記載の多孔質活性炭。以下の工程:a生コークスと、塩基と、前記塩基に対して化学的に不活性な親水性ポリマーとからなる混合物を製造する工程、b工程aにおいて製造された混合物を圧縮物にプレスする工程及びc工程bにおいて製造された圧縮物を賦活する工程を含む方法により得られる、特に請求項1から6までのいずれか1項記載の、多孔質活性炭。工程aにおいて親水性ポリマーとして、ポリエーテル、好ましくはポリエーテルポリオール及び特に好ましくは一般式I:HO-R-OnHI[式中、nは、2~100000、好ましくは2~1000及び特に好ましくは100~600の整数であり、かつRは、直鎖状又は分枝鎖状の、非置換又は1個以上のヒドロキシル基で置換されたアルキレン基、好ましくは非置換又は1個以上のヒドロキシル基で置換されたC1~C15-アルキレン基、特に好ましくは非置換又は1個以上のヒドロキシ基で置換されたC1~C10-アルキレン基及び極めて特に好ましくは非置換又は1個以上のヒドロキシル基で置換されたC1~C6-アルキレン基である]によるポリエーテルポリオールが使用される、請求項7記載の多孔質活性炭。工程aにおいて親水性ポリマーとして、ポリメチレングリコール、ポリエチレングリコール、ポリプロピレングリコール、ポリブチレングリコール、ポリペンチレングリコール、ポリヘキシレングリコール、ポリグリセリン及び2種以上の前記の化合物の任意の混合物からなる群から選択されるポリマーが使用され、かつ特に好ましくは200~600g/モルの質量平均分子量を有するポリプロピレングリコール及び/又は200~600g/モルの質量平均分子量を有するポリエチレングリコールが使用される、請求項8記載の多孔質活性炭。工程aにおいてまず最初に前記親水性ポリマーが前記生コークスと混合されてから、引き続き前記塩基がこうして製造された混合物に添加され、この混合物と混合される、請求項7から9までのいずれか1項記載の多孔質活性炭。工程aにおいて、生コークス20~50質量と、親水性ポリマー1~15質量と、塩基35~79質量とを含有する混合物、好ましくは生コークス25~40質量と、親水性ポリマー2~10質量と、塩基50~73質量とを含有する混合物及び特に好ましくは生コークス30~35質量と、親水性ポリマー3~7質量と、塩基58~67質量とを含有する混合物が製造される、請求項7から10までのいずれか1項記載の多孔質活性炭。工程bにおけるプレスが、ダイプレス中で少なくとも100kg/cm2の圧力で実施される及び/又は工程bにおいて、工程aにおいて製造された混合物が少なくとも1g/cm3の密度を有する圧縮物にプレスされる、請求項7から11までのいずれか1項記載の多孔質活性炭。工程cにおける賦活が、500~1500°C、好ましくは700~1000°C、特に好ましくは700~900°C及び極めて特に好ましくは850~900°Cの温度での前記圧縮物の熱処理を含み、かつ好ましくは工程cにおける熱処理の際の最高温度が、少なくとも0.5時間、好ましくは少なくとも1時間、特に好ましくは少なくとも2時間及び極めて特に好ましくは少なくとも3時間、保持される、請求項7から12までのいずれか1項記載の多孔質活性炭。吸着材料として又は電極として及び好ましくは二重層キャパシタにおける電極としての、請求項1から13までのいずれか1項記載の多孔質活性炭の使用。